(57)【特許請求の範囲】
【請求項１】
高分子の透明基板と透明基板の表面に形成されるＣＮＴ複合薄膜とを含み、前記ＣＮＴ複合薄膜がＣＮＴ薄膜及び導電性高分子膜によって構成されるカーボンナノチューブ透明複合電極の製作方法であって、
高分子の透明基板に超連続的に配列するカーボンナノチューブ薄膜を敷設する際に、Ｓｉシート上で成長させた超連続的に配列するカーボンナノチューブに対して辺縁から膜引き部材によって所定の幅のカーボンナノチューブ膜層を抜出すことにより所定区域を満たすように前記膜層を高分子の透明基板の表面に敷設し、レーザカット方法またはエタノール収縮方法を使用してカーボンナノチューブ薄膜を切断するステップ（１）と、
カーボンナノチューブ薄膜が敷設された基板を相対して回転する一対のローラの間に通過させ、１つまたは２つの前記ローラの表面に導電性高分子水溶液が塗布されることでカーボンナノチューブ薄膜の表面に１層の導電性高分子膜を粘着させるステップ（２）とを含むカーボンナノチューブ透明複合電極の製作方法。
【請求項２】
前記ローラの表面粗さＲａが０．０１〜０．０２μｍである請求項１に記載のカーボンナノチューブ透明複合電極の製作方法。
【請求項３】
前記ローラ間の挟持する隙間の最小距離が基板の厚さである請求項１または２に記載のカーボンナノチューブ透明複合電極の製作方法。
【請求項４】
前記導電性高分子水溶液の粘度が１〜１０×１０−３Ｐａ・ｓである請求項１〜３のいずれか一項に記載のカーボンナノチューブ透明複合電極の製作方法。
【請求項５】
前記導電性高分子水溶液の主要組成成分は、１）ポリアニリン、ポリ３，４−エチレンジオキシチオフェン、ポリアセチレンまたは／及びポリピロール、２）助溶剤：ポリスチレンスルホン酸塩、カンファースルホン酸、ドデシルベンゼンスルホン酸及びその塩、パルミチルスルホン酸及びその塩または／及びナフタレンスルホン酸及びその塩、３）改質助剤：プロパンジオール、ソルビトール、ジメチルスルホキシドまたは／及びＮ，Ｎ−ジメチルホルムアミド、エチレングリコール、４）残量が水である請求項１〜４のいずれか一項に記載のカーボンナノチューブ透明複合電極の製作方法。
【請求項６】
前記導電性高分子水溶液が１．８％のＰＥＤＯＴ：ＰＳＳ水溶液であり、その具体的な組成は、
【表１】
0005965554.tif 000004
である請求項５に記載のカーボンナノチューブ透明複合電極の製作方法。
【請求項７】
前記ローラの内部には加熱部材が設けられる請求項１〜６のいずれか一項に記載のカーボンナノチューブ透明複合電極の製作方法。
【発明の詳細な説明】
【技術分野】
【０００１】
本発明は透明複合電極に関し、特にカーボンナノチューブ透明複合電極の製作方法に関する。
【背景技術】
【０００２】
液晶パネル、ＯＬＥＤパネル、タッチスクリーン、電子用紙、太陽電池等のディスプレイ部品には、透明電極が共に不可欠な部分である。従来の透明電極は、主に透過率及び抵抗率を性能要求として含み、透過率が８０％以上、抵抗率が５００Ω／ｓｑｍ以下であることが要求される。但し、科学技術の発展及びニーズの増加に伴って、透明電極は、透過率及び抵抗率以外にも、さらにフレキシブル性、可撓性が要求されている。酸化インジウムスズ（ＩＴＯ）でガラス基板にＩＴＯ薄膜を形成することによって優れた光透過性及び導電性を表し、現在では、商業化されたＩＴＯ電極が透明電極の応用分野において主導的な地位を占めている。しかしながら、透明電極の応用分野が多元化するのに伴って、透明電極のシート抵抗が低く、可視光範囲内に透過率を有し、フレキシブル性が良好で、大面積に精細塗布して膜を形成するプロセス等を簡単な操作で実現することが要求される。ＩＴＯ薄膜の応用展開において技術上克服しにくい課題として、例えば、ＩＴＯ電極を高温で製作するプロセス条件（蒸着法またはスパッタリング法）、破砕されやすく、シート抵抗を下げにくく、均一性が悪く、色が黄変し、青光が投射しにくい等の問題が存在する。さらに、ＩＴＯ薄膜を融点が低いフレキシブル基板に適応させる場合、堆積できるのは低温下のみになり、製作されたＩＴＯ導電性薄膜は抵抗率が高く、透明度が悪く、フレキシブル基板との付着力が悪く、湾曲する時に折れや裂けが生じやすくて、装置の失効を引き起こす。また、常用されている高分子のフレキシブル基板材料とＩＴＯとの熱膨張係数が相反するため、装置の稼動による熱でＩＴＯ導電性薄膜が脱落して失効を引き起こす。さらに、ＩＴＯ薄膜に使用されるインジウム資源が欠乏しているため、ＩＴＯ薄膜の製作コストの高騰に至り、これも新型の透明導電電極材料を開発する推進力となっている。
【０００３】
カーボンナノチューブは典型的な層状中空構造を特徴とするカーボン材料であり、カーボンナノチューブを構成するチューブ本体が炭素からなる六員環構造ユニットによって構成され、特殊な構造（径方向サイズがナノメートルスケール、軸方向サイズがマイクロメートルスケールである）を有する一次元量子材料で、チューブ壁は主に数層〜数十層の同軸円チューブから構成されている。層間は固定的距離、約０．３４ｎｍで維持され、直径が通常２〜２０ｎｍである。カーボンナノチューブにおける炭素原子のｐ電子が広範囲の非局在化π結合を形成し、共役効果が顕著であるため、カーボンナノチューブは特殊な電気学性質を有する。カーボンナノチューブの構造は、黒鉛のシート層構造と同様であるため、非常によい電気学性能を有する。カーボンナノチューブ材料は、その高い電子遷移率、低い抵抗率及び高い透明度によって、ＩＴＯの代わりになる透明電極であることが既に科学研究及び産業界で認められている。
【０００４】
現在、カーボンナノチューブ透明電極を製作する方法の多くが、湿法製作と乾法製作に分けられる。
湿法合成は、主にカーボンナノチューブ粉末を溶液に均一に分散させて薄膜製作を行うことを指し、非特許文献１の真空ろ過転移法、非特許文献２のスプレー塗布法、非特許文献３の回転塗布法、非特許文献４の引き上げ法、非特許文献５のＬＢ法、非特許文献６の電気泳動法等を含む。乾法製作は、非特許文献７のエアロゾル直接合成法、非特許文献８の超アレイ引き上げ法等を含む。
【先行技術文献】
【非特許文献】
【０００５】
【非特許文献１】Green A A, Hersam M C. Colored Semitransparent Conductive Coatings Consisting of Monodisperse Metallic Single -Walled Carbon Nanotubes[J]. Nano Lett., 2008, 8(5): 1417-1422.
【非特許文献２】Kang S J, Song Y, Yi Y, et al. Work-Function Engineering of Carbon Nanotube Transparent Conductive Films[J].Carbon, 2010, 48(2):520-524.
【非特許文献３】Meitl M A, Zhou Y X, Gaur A, et al. Solution Casting and Transfer Printing Single-Walled Carbon Nanotube Films [J]. Nano. Lett.,2004, 4(9):1643-1647.
【非特許文献４】Ng M H A, Hartadi L T, Tan H , et al. Efficient Coating of Transparent and Conductive Carbon Nanotube Thin Films on Plastic Substrates[J]. Nanotechnology, 2008, 19: 205703.
【非特許文献５】Li X L, Zhang L, Wang X R, et al. Langmuir-Blodgett Assembly of Densely Aligned Single-Walled Carbon Nanotubes from Bulk Materials[J]. J. Am. Chem. Soc., 2007, 129(16): 4890-4891.
【非特許文献６】Pei S F, Du J H, Zeng Y, et al. The Fabrication of a Carbon Nanotube Transparent Conductive Film by Electrophoretic Deposition and Hot-Pressing TRANSFER[J]. Nanotechnology, 2009, 20:235707.
【非特許文献７】Fraser I S, Motta M S, Schmidt R K, et al. Continuous Production of Flexible Carbon Nanotube-Based Transparent Conductive Films[J]. Sci. Technol. Adv. Mater., 2010, 11(4), 045004.
【非特許文献８】Feng C, Liu K, Wu J S, et al. Flexible, Stretchable, Transparent Conducting Films Made from Superaligned Carbon Nanotubes [J]. Adv. Funct. Mater., 2010, 20(6):885-891.
【発明の概要】
【発明が解決しようとする課題】
【０００６】
湿法で製作されたカーボンナノチューブ透明電極は、カーボンナノチューブの分散が不均一になるといった問題があり、製作された電極が局部的な欠陥によって電極の失効を引き起こす。このため、現在の研究は実験室研究のみに制限され、大面積応用については非常に大きな技術的チャレンジが必要である。
【０００７】
乾法−エアロゾル直接合成法によるカーボンナノチューブ透明電極のプロセスは、気相堆積炉で生成されたカーボンナノチューブエアロゾルを透明重合帯体に放った後、柱状から平坦な膜状に崩す。この方法で製作されたカーボンナノチューブ透明電極の形状及び品質は、反応過程における複数の要因、例えば化学気相堆積炉の温度、水素のキャリアガスの流速、フレキシブル基板の周回速度等に影響される。堆積膜の幅が反応炉の出口の直径に制限されることによって、カーボンナノチューブ透明電極を大面積で製作することも制限される。
【０００８】
超アレイ引き上げ法は、カーボンナノチューブの伸展性を利用し、カーボンナノチューブを無限の長い薄膜に延伸させることができる。超連続的に配列するカーボンナノチューブアレイがアニール処理された後、ＣＮＴのアレイ方向が垂直から水平に変更される。延伸する時に、それをフレキシブル基板と延伸膜との間に置き、２つのローラによってそれを押圧する。超アレイ引き上げ法は、湿法合成法と比べ、プロセスが簡単で、ＣＮＴ利用率が高く、費用が低く、膜形成の品質が高く、工業化の量産に用いることができる。但し、カーボンナノチューブとフレキシブル基板との結合は、機械押圧法によってフレキシブル基板の表面に付着させるだけであり、そのプロセス操作過程はカーボンナノチューブ膜層の不堅牢によって電極の品質に制限を与える。さらに、このプロセス方法は、同一の基板に複数回の操作を行うことが難しい。
【課題を解決するための手段】
【０００９】
本発明は新型のカーボンナノチューブ透明複合電極の製作方法を開示する。本発明は超連続的に配列するカーボンナノチューブ薄膜[Feng C, Liu K, Wu J S, et al. Flexible, Stretchable, Transparent Conducting Films Made from Superaligned Carbon Nanotubes [J]. Adv. Funct. Mater., 2010, 20(6):885-891.]を導電基板とし、導電性高分子をキャリアとして１層または複数層の層状構造を形成する。形成されたＣＮＴ透明複合電極薄膜は優れた導電性を表し、室温条件下で機械押圧プロセスを使用して、大面積にカーボンナノチューブ透明複合電極を製作することができる。このＣＮＴ透明複合電極は、フレキシブルＯＬＥＤディスプレイ部品、太陽電池、液晶ディスプレイ、タッチスクリーンパネル等の部品に応用することができる。
【００１０】
カーボンナノチューブ透明複合電極は、高分子の透明基板と透明基板の表面に形成されるＣＮＴ複合薄膜とを含み、このＣＮＴ複合薄膜がＣＮＴ薄膜及び導電性高分子膜によって構成され、その製作方法は、高分子の透明基板に超連続的に配列するカーボンナノチューブ薄膜を敷設する際に、Ｓｉシート上で成長させた超連続的に配列するカーボンナノチューブに対して辺縁から膜引き部材によって所定の幅のカーボンナノチューブ膜層を抜出すことにより所定区域を満たすようにその膜層を高分子の透明基板の表面に敷設し、レーザカット方法またはエタノール収縮方法を使用してカーボンナノチューブ薄膜を切断するステップ（１）と、カーボンナノチューブ薄膜が敷設された基板を相対して回転する１対のローラの間に通過させ、１つまたは２つのローラの表面に導電性高分子水溶液が塗布されることでカーボンナノチューブ薄膜の表面に１層の導電性高分子膜を粘着させるステップ（２）とを含む。
【００１１】
ローラの表面粗さＲａが０．０２〜０．０１μｍである。
【００１２】
ローラ間の挟持する隙間の最小距離が基板の厚さである。
【００１３】
導電性高分子水溶液の粘度が１〜１０×１０−３Ｐａ・ｓである。
【００１４】
導電性高分子水溶液の主要組成成分は、１）ポリアニリン、ポリ３，４−エチレンジオキシチオフェン、ポリアセチレンまたは／及びポリピロール、２）助溶剤：ポリスチレンスルホン酸塩、カンファースルホン酸、ドデシルベンゼンスルホン酸及びその塩、パルミチルスルホン酸及びその塩または／及びナフタレンスルホン酸及びその塩、３）改質助剤：プロパンジオール、ソルビトール、ジメチルスルホキシドまたは／及びＮ，Ｎ−ジメチルホルムアミド、エチレングリコール、４）残量が水である。
【００１５】
導電性高分子水溶液が１．８％のＰＥＤＯＴ：ＰＳＳ水溶液であり、その具体的な組成は、
【表１】
0005965554.tif 000002
【００１６】
ローラ内部には加熱部品が設けられる。
【発明の効果】
【００１７】
本発明はカーボンナノチューブ（ＣＮＴ）薄膜によって透明導電複合電極を製作する方法を開示する。ＣＮＴ透明薄膜電極は、高分子の透明基板と透明基板の表面に形成されたＣＮＴ複合薄膜とを含み、そのうち、ＣＮＴ導電性薄膜がＣＮＴ薄膜及び導電性高分子膜によって構成される。本発明は、基板との付着力が良好であるカーボンナノチューブアレイ薄膜と液相の導電性高分子とを用いて機械押圧することで１つのＣＮＴ複合薄膜を形成する。ＣＮＴ透明複合電極は、優れた導電性を表し、室温条件下で機械押圧の湿法プロセスを行うことで透明のＣＮＴ複合電極を製作することができる。高分子導電膜が溶液の状態でカーボンナノチューブ薄膜の表面に粘着され、高分子導電膜とカーボンナノチューブ延伸膜と基板との間には良好な結合力が生じるため、複数層のプロセス操作に適する。本発明により形成された膜は、１層または複数層の複合薄膜である。ＣＮＴ膜層は本来比較的薄く、単層ＣＮＴ膜層の厚さが数ｎｍ〜数十ｎｍであるため、膜層が敷設される過程において局所的に破壊される可能性があるが、複数層に敷設することでＣＮＴ導電層の平面または三次元の導電性を保証することができる。このプロセス方法は製作コストが安価であり、大面積の透明電極を製作することができる。このＣＮＴ透明電極は、光透過性及び導電性が要求される各種類の装置、例えばフレキシブル有機エレクトロルミネッセンス素子（ＯＬＥＤ）、太陽電池、液晶ディスプレイ、プラズマディスプレイ（ＰＤＰ）、画像センサ、タッチスクリーンパネル等に応用することができる。
【００１８】
ＣＮＴ透明複合電極は、光透過性及び導電性が要求される各種類の装置、例えばフレキシブル有機エレクトロルミネッセンス素子（ＯＬＥＤ）、太陽電池、液晶ディスプレイ、プラズマディスプレイ（ＰＤＰ）、画像センサ、タッチスクリーンパネル等の電極材料に応用することができる。
【図面の簡単な説明】
【００１９】
【図１】Ｓｉシートにおいてカーボンナノチューブ薄膜の製作を示す図である。
【図２】透明基板におけるカーボンナノチューブ薄膜の概略図である。
【図３】カーボンナノチューブ高分子複合薄膜の製作概略図である。
【図４】カーボンナノチューブ高分子複合薄膜の概略図である。
【図５】多層カーボンナノチューブ高分子複合薄膜の概略図である。
【発明を実施するための形態】
【００２０】
カーボンナノチューブ透明複合電極を製作する主要技術は２つの部分に分けられる。（１）カーボンナノチューブ薄膜と基板との間の付着がカーボンナノチューブ薄膜２の表面と透明基板１との間の表面分子間力によって結合される。具体的な膜形成の概略図は図１に示される。カーボンナノチューブ薄膜２と透明基板１との間の付着力を保証するために、図２に示されるような形状のカーボンナノチューブ薄膜２をエタノール噴霧の環境内に平坦に置いて収縮させることができる。膜を一回引張った後に形成されたカーボンナノチューブ薄膜２がエタノールの蒸気環境において、自ら収縮して安定な線状のカーボンナノチューブ束により構成された構造に形成されることができる。エタノール分子がその表面に吸着して、その表面極性を修飾することができ、同時に、カーボンナノチューブ薄膜２と透明基板１との結合力も増強し、得られたカーボンナノチューブ薄膜２が輸送環境及び放置過程において容易に破壊されることを無くすことができる。図２に示されるカーボンナノチューブ薄膜が敷設された透明基板４を相対して回転する一対のローラ５に通過させる。ローラ５の表面粗さＲａが０．０２〜０．０１μｍで、ローラ５間の挟持する隙間の最小距離が透明基板１の厚さであることが要求される。ローラ５の表面に粘度が１−１０×１０−３Ｐａ・ｓである高分子水溶液を塗布し、高分子体の粘度を確保するように、必要に応じてある程度の加熱部材を添加することによってローラ温度に対する制御を実現してもよい。ローラ５の上方から出た基板の表面には、カーボンナノチューブを有する導電性高分子複合薄膜３が形成される。図３が複合薄膜３の製作概略図で、形成された薄膜構造が図４に示される。ニーズに応じて、図４におけるカーボンナノチューブ高分子薄膜にもう一回カーボンナノチューブ膜を敷設した後に導電性高分子層を粘着することができ、さらに複数回で操作することができる。
【００２１】
導電性高分子水溶液の成分は、１）ポリアニリン、ポリ３，４−エチレンジオキシチオフェン、ポリアセチレンまたは／及びポリピロール、２）助溶剤：ポリスチレンスルホン酸塩、カンファースルホン酸、ドデシルベンゼンスルホン酸及びその塩、パルミチルスルホン酸及びその塩または／及びナフタレンスルホン酸及びその塩、３）改質助剤：プロパンジオール、ソルビトール、ジメチルスルホキシドまたは／及びＮ，Ｎ−ジメチルホルムアミド、エチレングリコール、４）残量が水である。
【００２２】
製作方法は、全ての成分を割合に基づいて所定の溶剤に溶解し、その濃度は水または相応する溶剤を添加することによって調整できる。
例えば、導電性高分子水溶液が１．８％のＰＥＤＯＴ：ＰＳＳ水溶液であり、
【表２】
0005965554.tif 000003
【００２３】
カーボンナノチューブ透明複合電極の製作は、高分子透明基板１に超連続的に配列するカーボンナノチューブ薄膜２を敷設する際に、Ｓｉシート６上で成長させた超連続的に配列するカーボンナノチューブに対してその辺縁から膜引き部材７によって所定の幅のカーボンナノチューブ膜層を抜出すことにより所定区域を満たすようにその膜層を高分子透明基板１の表面に並べて敷設し、レーザカット方法またはエタノール収縮方法を使用してカーボンナノチューブ薄膜を切断するステップ（１）と、カーボンナノチューブ薄膜が敷設された基板４を相対して回転する一対のローラ（導電性高分子水溶液がローラに塗布される）５の間に通過させ、カーボンナノチューブ薄膜２の表面に１層の導電性高分子膜を粘着させるステップ（２）とを含む。
【符号の説明】
【００２４】
１  透明基板、２  カーボンナノチューブ薄膜、３  カーボンナノチューブ複合薄膜、４  カーボンナノチューブ薄膜が敷設される透明基板、５  ローラ、６  Ｓｉシート、７  膜引き部材。
【図１】
0005965554.tif 000005
【図２】
0005965554.tif 000006
【図３】
0005965554.tif 000007
【図４】
0005965554.tif 000008
【図５】
0005965554.tif 000009